(57)【特許請求の範囲】
【請求項１】
ビニル系単量体類は溶解せしめるが、当該単量体よりなるビニル系重合体（Ａ）は溶解しない有機溶剤中で、該有機溶剤に溶解し得る重合体（Ｂ）の存在下において、上記ビニル系単量体を共重合せしめることによって得られる、安定な非水ディスパージョン型樹脂、及び、顔料を含有してなる艶消し塗料組成物において、分散粒子を形成する上記ビニル系重合体（Ａ）が、メチルメタクリレート、２−ヒドロキシエチルメタクリレート及びエチルアクリレートを共重合して得られる、９以上の溶解性パラメーターを有し、且つ、該艶消し塗料組成物中における前記顔料の重量濃度が、５５重量％未満であることを特徴とする、艶消し塗料組成物。
【請求項２】
さらに硬化剤としてポリイソシアネート化合物を配合せしめて得られる、請求項１に記載の艶消し塗料組成物。
【請求項３】
さらに硬化剤としてアミノ樹脂を配合せしめて得られる、請求項１に記載の艶消し塗料組成物。
【発明の詳細な説明】
【０００１】
【発明の属する技術分野】
本発明は、新規にして有用なる、それぞれ、非水ディスパージョン型樹脂（以下、ＮＡＤ樹脂ともいう。）、非水ディスパージョン樹脂組成物（以下、ＮＡＤ樹脂組成物ともいう。）ならびに塗料組成物に関する。
【０００２】
さらに詳細には、本発明は、分散安定剤と、分散粒子と、樹脂用溶媒とを、必須の成分として含有する非水ディスパージョン型樹脂において、此の分散粒子を形成するビニル系重合体（Ａ）が、約９以上という特定の溶解性パラメータ（以下、ＳＰ値ともいう。）を有する、新規にして有用なる非水ディスパージョン型樹脂に関し、
【０００３】
約９以上なるＳＰ値を有するビニル系単量体（ａ−１）の０〜約５０重量％と、約９未満のＳＰ値を有するビニル系重合体（ａ−２）の０〜約５０重量％とを含み、しかも、約９以上なる、分散粒子全体のＳＰ値を有する、新規にして有用なる非水ディスパージョン樹脂組成物に関し、
【０００４】
そして、該非水ディスパージョン樹脂組成物を使用して得られる、半艶消し塗料組成物ないしは艶消し塗料組成物に関し、加えて、該非水ディスパージョン樹脂組成物に、硬化剤類としての、それぞれ、ポリイソシアネート化合物またはアミノ樹脂類を配合せしめた形の、新規にして有用なる半艶消し塗料組成物ないしは艶消し塗料組成物に関する。
【０００５】
【従来の技術】
塗装という操作手段の大きな目的の一つとして、とりわけ、美粧性ならびに意匠性の付与ということがある。その中に、最近、好まれる仕上げ方法として、いわゆる艶消し塗装または半艶消し塗装という特定の塗装法がある。
【０００６】
従来においては、こうした艶消し塗装ないしは半艶消し塗装のための、いわゆる艶消し塗料を得るには、酸化チタン、カーボン・ブラック、弁柄またはフタロシアニンブルーなどのような着色顔料に、多量の炭酸カルシウム、タルク、珪石粉または沈降性硫酸バリウムなどのような体質顔料を配合せしめることにより、顔料濃度を上げて、一般的には、顔料濃度（ＰＷＣ）で以て、５５％以上にするというような方法が採られていた。
【０００７】
しかしながら、此の顔料濃度を上げるという方法によると、本質的に、ベヒクルが、顔料を、充分に、被覆しにくくなるという処から、それぞれ、  ▲１▼  白亜化（チョーキング）が起こり易くなるなどのような不都合が、ひいては、耐候性の不良化、  ▲２▼  耐水性の不良化、  ▲３▼  耐汚染性の不良化、  ▲４▼  上記▲１▼〜▲３▼以外の諸塗膜物性の不良化、あるいは  ▲５▼  塗料安定性の不良化などのような、種々の不具合が顕著となり、特に、建築外装用および屋外塗装物用としては、ならびに家電製品などに対しては、使用し難いという状況にあった。
【０００８】
【発明が解決しようとする課題】
このように、従来型技術に従う限りは、どうしても、耐候性、耐溶剤性、耐汚染性ならびに耐水性などの塗膜諸性能の良好なる、とりわけ、チョーキングの無い、すなわち、耐候性の良好なる塗膜が得られないという、大きな欠点があり、そうした諸々の欠点を払拭し、解消することは、到底、出来なかった。
【０００９】
しかるに、本発明者らは、上述した如き従来型技術における、種々の欠点の存在に鑑みて、顔料濃度が低い領域で以てしても、いわゆる艶消し配合が出来るような、極めて実用性の高いベヒクルの登場が、市場の要求であるとの判断をし、鋭意、研究を開始した。
【００１０】
さらに、半艶塗料に関して言えば、そのようにして得られる、低顔料濃度の艶消し塗料と、従来型の艶有り塗料とをブレンドするということによって、此の艶のコントロール化が自由に出来るということも、市場の要請に合致するというものであるし、また、顔料の入ってない、いわゆるクリヤー塗料で以て、被塗物の表面の艶を消すことが出来るということも、従来においては類例の無い技術として位置付けられよう。
【００１１】
したがって、本発明が解決しようとする課題は、一にかかって、耐候性、耐溶剤性、耐汚染性ならびに耐水性などの塗膜諸性能の良好なる、とりわけ、チョーキングの無い、耐候性の良好なる塗膜を与えるという、極めて実用性の高い、それぞれ、非水ディスパージョン型樹脂を、該非水ディスパージョン型樹脂を必須の皮膜形成成分として含有する非水ディスパージョン樹脂組成物を、さらには、該非水ディスパージョン樹脂組成物を必須の成分として含有する塗料用組成物をも提供することにある。
【００１２】
【課題を解決するための手段】
そこで、本発明者らは、上述したような発明が解決しようとする課題に照準を合わせて、鋭意、検討を重ねた結果、それぞれ、特定の溶解性パラメータを有する非水ディスパージョン型樹脂が、
【００１３】
さらには、該非水ディスパージョン型樹脂を必須の皮膜形成成分として含有する非水ディスパージョン樹脂組成物は、それ自体が、塗膜が白濁し、顔料濃度を高くしないという形でも、艶消し配合および半艶消し配合が、容易に、得られるということを発見するに及んで、
【００１４】
加えて、さらには、ポリイソシアネート化合物やアミノ樹脂類などの硬化剤を配合することによって、極めて塗膜性能の良好なる塗料が得られるということを見出すに及んで、ここに、本発明を完成させるに到った。
【００１５】
すなわち、本発明は、基本的には、ビニル系重合体類は溶解せしめるが、当該単量体よりなるビニル系重合体（Ａ）は溶解しない有機溶剤中で、該有機溶剤に溶解し得る重合体（Ｂ）の存在下において、上記ビニル系単量体を共重合せしめることによって得られる、安定な非水ディスパージョン型樹脂、及び、顔料を含有してなる艶消し塗料組成物において、分散粒子を形成する上記ビニル系重合体（Ａ）が、メチルメタクリレート、２−ヒドロキシエチルメタクリレート及びエチルアクリレートを共重合して得られ、９以上の溶解性パラメーターを有するものであり、且つ、該艶消し塗料組成物中における前記顔料の重量濃度が、５５重量％未満であることを特徴とする艶消し塗料組成物である。
【００１９】
【発明の実施の形態】
本発明は、ビニル系重合体類は溶解せしめるが、当該単量体よりなるビニル系重合体（Ａ）は溶解しない有機溶剤中で、該有機溶剤に溶解し得る重合体（Ｂ）の存在下において、上記ビニル系単量体を共重合せしめることによって得られる、安定な非水ディスパージョン型樹脂、及び、顔料を含有してなる艶消し塗料組成物において、分散粒子を形成する上記ビニル系重合体（Ａ）が、メチルメタクリレート、２−ヒドロキシエチルメタクリレート及びエチルアクリレートを共重合して得られ、９以上の溶解性パラメーターを有するものであり、且つ、該艶消し塗料組成物中における前記顔料の重量濃度が、５５重量％未満であることを特徴とする艶消し塗料組成物である。
【００２７】
そして、本発明は、上述したような種々の非水ディスパージョン樹脂組成物に、硬化剤類としての、ポリイソシアネート化合物を配合せしめて得られる、塗料用組成物についても請求をしているものであるし、
【００２８】
そしてまた、本発明は、上述したような種々の非水ディスパージョン樹脂組成物に、硬化剤類として、アミノ樹脂類を配合せしめて得られる、塗料用組成物についても請求をしているものである。
【００２９】
《構成》
【００３０】
以下に、本発明を、より一層、詳細に説明をすることにする。
【００３１】
まず、ここにおいて、溶解性パラメーター（以下、ＳＰ値ともいう。）の計算方法について、大雑把に触れておくことにするが、それに先んじて、共重合体（コポリマー）のＳＰ値は、各単量体（モノマー）のＳＰ値に、重量基準で以て、加成性が成立するものと仮定している、ということである。
【００３２】
そして、それぞれのモノマーのＳＰ値というものは、ケイ・エル・ホイ（Ｋ．Ｌ．Ｈｏｙ）著の、「ジャーナル・オブ・ペイント・テクノロジー（Ｊｏｕｒ−ｎａｌ  ｏｆ  Ｐａｉｎｔ  Ｔｅｃｈｎｏｌｏｇｙ）」、第４２巻、第５４１号、第７６頁（１９７０）という文献に所載の値として、
【００３３】
たとえば、それぞれ、スチレンは９．３５で、メチルメタクリレートは９．２３で、エチルアクリレートは８．８１で、ｎ−ブチルアクリレートは８．２５で、イソ（ｉｓｏ−）ブチルメタクリレートは８．１５で、２−エチルヘキシルアクリレートは７．８７であり、
【００３４】
そして、２−ヒドロキシエチルアクリレートは９．９０である………という具合の、既知・既存の文献データ値を採用するという一方で以て、全く、そうした文献値の存在しないモノマーに対しては、上掲した参考文献の著者である此のホイ（Ｈｏｙの）方法によって求められる計算値（ただし、密度は１．０と仮定するものとする。）を採用してのものである。
【００３５】
よって、分散粒子を形成するビニル系重合体（Ａ）のうち、０〜約５０重量％という範囲で含まれる、約９以上の溶解性パラメーターを有するビニル系単量体（ａ−１）として特に代表的なもののみを例示するにとどめれば、
【００３６】
（イ）  スチレンなどをはじめ、酢酸ビニルまたはアクリロニトリルなどであるし、アクリルアミド、Ｎ−メチロール化アクリルアミドのブチルエーテル、メチルメタアクリレート、メチルアクリレート、Ｎ，Ｎ−ジメチルアミノメチルメタアクリレート、エチレン−ジ−メタアクリレート、２−ヒドロキシエチルメタアクリレート、２−ヒドロキシエチルアクリレート、２−ヒドロキシプロピルメタアクリレート、２−ヒドロキシプロピルアクリレート、４−ヒドロキシブチルメタアクリレートもしくは４−ヒドロキシブチルアクリレート、あるいはメタアクリル酸、アクリル酸、マレイン酸、フマル酸もしくはイタコン酸
【００３７】
またはα，β−ジカルボン酸の半エステル（ハーフ・エステル）ないしはモノエステルであって、しかも、そのＳＰ値が約９未満であるという条件を満たすようなものなどであるし、さらには、ジアルキル〔（メタ）アクリロイルオキシアルキル〕ホスフェート類；（メタ）アクリロイルオキシアルキルアシッドホスフェート類；ジアルキル（メタ）アクリロイルオキシアルキル〕ホスファイト類；または（メタ）アクリロイルオキシアルキルアシッドホスファイト類の中でも、特に、そのＳＰ値が約９以上であるという条件を満たすようなものなどである。
【００３８】
さらに、分散粒子を形成するビニル系重合体（Ａ）のうち、０〜約５０重量％という範囲で含まれる、約９未満の溶解性パラメーターを有するビニル系単量体（ａ−２）として特に代表的なもののみを例示するにとどめれば、それぞれ、
【００３９】
（ロ）  エチル（メタ）アクリレート、  プロピル（メタ）アクリレート、ｉｓｏ−プロピル（メタ）アクリレート、ｎ−ブチル（メタ）アクリレート、ｉｓｏ−ブチル（メタ）アクリレート、ｔｅｒｔ−ブチル（メタ）アクリレート、ｓｅｃ−ブチル（メタ）アクリレート、オクチル（メタ）アクリレート、２−エチルヘキシル（メタ）アクリレートもしくはラウリル（メタ）アクリレートまたは「アクリエステル  ＳＬ」［三菱レーヨン（株）製の、Ｃ１２−／Ｃ１３なる両メタクリレート類の混合物の商品名］、
【００４０】
ステアリル（メタ）アクリレート、４−ｔｅｒｔ−ブチルシクロヘキシル（メタ）アクリレート、イソボルニル（メタ）アクリレート、アダマンチル（メタ）アクリレート、ベンジル（メタ）アクリレートもしくはシクロヘキシル（メタ）アクリレートの如き、各種のアルキル（メタ）アクリレート類；あるいはメトキシエチル（メタ）アクリレートなどで以て代表されるような、各種のアルコキシアルキル（メタ）アクリレート類；
【００４１】
ジメチルマレエート、ジエチルマレエート、ジエチルフマレート、ジブチルフマレートもしくはジブチルイタコネートの如き、マレイン酸、フマル酸ないしはイタコン酸などによって代表されるような、各種のジカルボン酸類と、１価アルコール類とのジエステル類；
【００４２】
安息香酸ビニルもしくは「ベオバ」〔オランダ国シェル社製の、分枝状（分枝状）脂肪族モノカルボン酸類のビニルエステルの商品名〕の如き、各種のビニルエステル類；
【００４３】
「ビスコート  ３Ｆ、３ＦＭ、８Ｆ、８ＦＭもしくは１７ＦＭ」［大阪有機化学（株）製の、含フッ素系アクリルモノマー類の商品名］、パーフルオロシクロヘキシル（メタ）アクリレート、ジ−パーフルオロシクロヘキシルフマレートもしくはＮ−ｉｓｏ−プロピルパーフルオロオクタンスルホンアミドエチル（メタ）アクリレートの如き、各種の（パー）フルオロアルキル基含有ビニルエステル類、−ビニルエーテル類、−（メタ）アクリレート類または−不飽和ポリカルボン酸エステル類などのような、種々の含フッ素重合性化合物類；
【００４４】
塩化ビニル、塩化ビニリデン、フッ化ビニル（ふっ化ビニル）もしくはフッ化ビニリデン（ふっ化ビニリデン）などによって代表されるような、官能基不含の、種々のハロゲン化オレフィン類などをはじめ、
【００４５】
（ハ）  ビニルトルエン、ｐ−メチルスチレン、エチルスチレン、プロピルスチレン、ｉｓｏ−プロピルスチレンまたはｐ−ｔｅｒｔ−ブチルスチレンなどのような、種々のスチレン系モノマー類；
【００４６】
（ニ）  ジメチル（メタ）アクリルアミド、Ｎ−ｔｅｒｔ−ブチル（メタ）アクリルアミド、Ｎ−オクチル（メタ）アクリルアミド、ジアセトンアクリルアミド、ジメチルアミノプロピルアクリルアミドの如き、種々のアミド結合含有ビニル系モノマー類；
【００４７】
（ホ）  ジエチルアミノエチル（メタ）アクリレートの如き、ＳＰ値が約９未満であるというような、各種のジアルキルアミノアルキル（メタ）アクリレート類などであるし、
【００４８】
（ヘ）  グリシジル（メタ）アクリレート、（β−メチル）グリシジル（メタ）アクリレートもしくは（メタ）アリルグリシジルエーテルなどをはじめ、さらには、α，β−エチレン性不飽和カルボン酸類や、モノ−２−（メタ）アクリロイルオキシモノエチルフタレートの如き、各種の水酸基含有ビニル系モノマー類などと、前掲したような、各種のポリカルボン酸無水物類との当モル付加物のような、種々のカルボン酸類に、
【００４９】
「エピクロン  ２００、４００、４４１、８５０もしくは１０５０」［大日本インキ化学工業（株）製の、ポリエポキシ樹脂の商品名］、「エピコート  ８２８、１００１もしくは１００４」（シェル社製の、ポリエポキシ樹脂の商品名）、「アラルダイト  ６０７１もしくは６０８４」（スイス国チバ・ガイギー社製の、ポリエポキシ樹脂の商品名）、
【００５０】
「チッソノックス  ２２１」［チッソ（株）製の、エポキシ化合物の商品名］または「デナコール  ＥＸ−６１１」［長瀬産業（株）製の、エポキシ化合物の商品名］の如き、一分子中に少なくとも２個のエポキシ基を有する、各種のポリエポキシ樹脂類を、当モル比で以て、付加反応せしめて得られるような、種々のエポキシ基含有重合性化合物類であるとか、
【００５１】
（ト）  ビニルエトキシシラン、α−メタクリルオキシプロピルトリメトキシシランもしくはトリメチルシロキシエチル（メタ）アクリレートまたは「ＫＲ−２１５もしくはＸ−２２−５００２」［信越化学工業（株）製品］の如き、各種のシリコン系モノマー類などをも使用することが出来るし、
【００５２】
また、より一層、耐候性などを向上化せしめるという目的で以て、たとえば、
【００５３】
（チ）  米国特許第４，５２８，３１１号明細書に開示されているような、「ノルブロック（ＮＯＲＢＬＯＣ）  ７９６６」〔米国ノラムコ（ＮＯＲＡＭＣＯ）社製品〕の如き、ベンゾトリアゾール系のアクリルモノマー類；あるいは「アデカスタブ  Ｔ−３７もしくはＬＡ−８２」［旭電化（株）製品］の如き、各種の重合性紫外線吸収剤類や重合性光安定剤類などをも使用することが出来るし、
【００５４】
さらには、  （リ）  特開昭６３−１２８００２号公報または特開平１−１３２６１号公報などに開示されているような、「ＡＡ−６、ＡＳ−６、ＡＮ−６もしくはＡＢ−６」［いずれも、東亜合成化学工業（株）製品］の如き、共重合可能なる官能基末端を有する、各種の高分子量モノマー類（マクロモノマー類ないしはマクロマー類）などをも使用することが出来るし、
【００５５】
加えて、  （ヌ）  共重合性不飽和結合含有樹脂類をも使用することが出来るが、かかる樹脂類として特に代表的なもののみを例示するにとどめれば、ポリエステル樹脂類、ビニル系（共）重合体類、石油樹脂類、ロジンエステル類またはポリエーテルポリオール類などであるが、就中、ポリエステル樹脂類（油変性タイプをも含む。）またはビニル系（共）重合体類の使用が適切である。
【００５６】
このようなポリエステル樹脂類（油変性タイプをも含む。）またはビニル系（共）重合体類〔就中、アクリル系（共）重合体類〕として特に代表的なもののみを例示するにとどめれば、特公昭４５−２２０１１号公報、同４６−２０５０２号公報、同４４−７１３４号公報、特開昭４８−７８２３３号公報または同５０−５８１２３号公報などに開示されてような、共重合性不飽和結合を有する原料成分を必須として、その他の原料成分と反応せしめて得られる、樹脂骨格中に、此の共重合性不飽和結合を保有せしめた形のものなどであるとか、
【００５７】
あるいは特公昭４９−４７９１６号公報または同５０−６２２３号公報などに開示されているような、まず、共重合性不飽和結合を持たない飽和ポリエステル類を得たのち、その飽和ポリエステル類中に存在する水酸基またはカルボキシル基などの官能基、あるいは更に、ジエポキシ化合物を反応させるということによって導入されたエポキシ基などを利用して、これらの官能基と反応性を有する官能基とビニル基とを併せ有する化合物類、
【００５８】
たとえば、（メタ）アクリル酸クロライドのように、酸クロライド基とビニル基とを併せ有する化合物類；グリシジル（メタ）アクリレートの如き、エポキシ基とビニル基とを併せ有する各種の化合物類；ビニルメトキシシランもしくは（メタ）アクリロキシエチルトリメトキシシランの如き、アルコキシシラノール基とビニル基とを併せ有する各種の化合物類；無水マレイン酸もしくはテトラヒドロ無水フタル酸の如き、酸無水基とビニル基とを併せ有する各種の化合物類；フマル酸もしくは（メタ）アクリル酸の如き、カルボキシル基とビニル基とを併せ有する各種の化合物類；
【００５９】
または２−ヒドロキシプロピル（メタ）アクリレート−ヘキサメチレンジイソシアネート当モル付加物類もしくはイソシアネートエチルメタクリレートの如き、イソシアネート基とビニル基とを併せ有するビニル系モノマー類を、飽和ポリエステルに付加せしめて得られる、水酸基と共重合性不飽和結合とを併有する各種の化合物類などである。
【００６０】
そして、このようなポリエステル樹脂類は、たとえば、オクチル酸、ラウリル酸、ステアリン酸もしくは「バーサティック酸」〔シェル社製の、分岐状（分枝状）合成脂肪酸〕の如き、各種の飽和脂肪酸類；オレイン酸、リノール酸、リノレイン酸、エレオステアリン酸もしくはリシノール酸の如き、各種の不飽和脂肪酸類；「パモリン  ２００もしくは３００」（米国ハーキュレス社製の、合成乾性油脂肪酸）、
【００６１】
支那桐油（脂肪酸）、亜麻仁油（脂肪酸）、脱水ひまし油（脂肪酸）、トール油（脂肪酸）、綿実油（脂肪酸）、大豆油（脂肪酸）、オリーブ油（脂肪酸）、サフラワー油（脂肪酸）、ひまし油（脂肪酸）または米糠油（脂肪酸）の如き、各種の（半）乾性油（脂肪酸）類；あるいは水添やし油脂肪酸、やし油脂肪酸もしくはパーム油脂肪酸の如き、各種の不乾性油（脂肪酸）類のような種々の油類または脂肪酸類から選ばれる、少なくとも１種の化合物を使用して、あるいは使用しないで、
【００６２】
エチレングリコール、プロピレングリコール、グリセリン、トリメチロールエタン、トリメチロールプロパン、ネオペンチルグリコール、１，６−ヘキサンジオール、１，２，６−ヘキサントリオール、ペンタエリスリトールまたはソルビトールの如き、各種の多価アルコール類の１種または２種以上と、
【００６３】
安息香酸、ｐ−ｔｅｒｔ−ブチル安息香酸、（無水）フタル酸、ヘキサヒドロ（無水）フタル酸、テトラヒドロ（無水）フタル酸、テトラクロロ（無水）フタル酸、ヘキサクロロ（無水）フタル酸、テトラブロモ（無水）フタル酸、トリメリット酸、「ハイミック酸」［日立化成工業（株）製品であり、此の「ハイミック酸」は、同社の登録商標である。］、（無水）こはく酸、（無水）マレイン酸、フマル酸、（無水）イタコン酸、アジピン酸、セバチン酸またはしゅう酸のような、種々のカルボン酸類の１種または２種以上とを、常法により、反応させて得ることが出来る。
【００６４】
その場合において、付着性とか、耐薬品性とか、あるいは耐候性などのような諸性能の向上化といった、それぞれの目的により、必要に応じて、「カージュラＥ」（シェル社製の、脂肪酸のグリシジルエステル）の如き、各種の脂肪酸グリシジルエステル類で以て代表されるモノエポキシ化合物類；「エピクロン  ２００もしくは４００」または「エピコート  ８２８もしくは１００１」の如き、各種のポリエポキシ樹脂類；
【００６５】
あるいはトリレンジイソシアネート、ヘキサメチレンジイソシアネート、イソホロンジイソシアネートもしくは４，４’−メチレンビス（シクロヘキシルイソシアネート）の如き、各種のジイソシアネート類；これらの各ジイソシアネート類と上記多価アルコール類や水などとの付加反応により得られる種々のポリイソシアネート類；またはジイソシアネート類同志の（共）重合により得られるイソシアヌル環含有ポリイソシアネート類あるいは前掲したような各種の反応性シリコーン化合物の１種または２種以上で以て、
【００６６】
前記した多価アルコール類や、カルボン酸類などの一部を置き換えて、常法により、反応させて得られるようなものなどがあり、しかも、分散粒子全体の溶解性パラメータは、約９以上であることが肝要である。
【００６７】
分散粒子の重合は、分散安定剤を溶解せしめた有機溶液中で溶液重合により行なわれるが、分散安定剤の調製においては、分散粒子調製のために上述したＳＰ値を問わないすべてのビニル系単量体類が使用できる。
【００６８】
その際における、分散粒子／分散安定剤なる比率としては、固形分の重量比で以て、約０．２以上で、かつ、約９未満であるということが必須であって、もしも、０．２よりも小さい場合には、どうしても、当該ＮＡＤとしての特徴である、チクソトロピーを全く示さず、タレにくいという特性が得られない処となり、実質上、ターペン可溶型アクリル樹脂と同様となるし、一方、此の比率が９を超えて余りに高くなるという場合には、どうしても、安定なるＮＡＤを形成することが出来なくなるという処となる。
【００６９】
一方、ＮＡＤ樹脂の合成にあたっては、分散安定剤は溶解し、分散粒子は溶解しない有機溶剤を樹脂溶剤として使用することが必須となるが、そのような溶剤としては、脂肪族炭化水素系溶剤を、重量比で以て、全溶剤中の概略５０％以上含んでいるということがめやすとなる。
【００７０】
すなわち、一般的には、従来、“ミネラル・スピリット”として通称されているような、芳香族炭化水素系溶剤類を、３０重量％程度、含むというような、たとえば、「ＬＡＷＳ」（シェル社製品）、「Ａ−ソルベント」［日本石油（株）製品］、「昭石ソルベント」［昭和石油（株）製品］など；
【００７１】
または、最終的に、此の脂肪族炭化水素系溶剤を、重量比で以て、全溶剤中の概略５０％以上含む限りにおいては、「スワゾール  ３１０」［丸善石油（株）製品］または「エクソン・ナフサ  Ｎｏ．５」（エクソン社製品）の如き、脂肪族−／芳香族炭化水素系溶剤類なる系統の混合溶剤；
【００７２】
さらには、芳香族炭化水素の含有率の、非常に少ない、いわゆるパラフィン系炭化水素系溶剤であるとか、いわゆるイソパラフィン系炭化水素系溶剤であるとか、あるいは、いわゆるナフテン系炭化水素系溶剤などと呼ばれる形の炭化水素系溶剤として特に代表的なもののみを例示するにとどめれば、
【００７３】
「マルカゾール  ＲもしくはＥ」［丸善石油（株）製品；パラフィン系］、「シェルゾール  ７０もしくは７１」（シェル社製品；パラフィン系）、「ダイアナ・ソルベント  Ｎｏ．０もしくはＮｏ．１」［出光興産（株）製品；パラフィン系］、「ＩＰソルベント  １０１６もしくは１０２０」（同上）、「シェルゾール  Ｄ−４０」（同上社製品；パラフィン系／ナフテン系混合物）、
【００７４】
「ＡＦソルベント」［日本石油（株）製品；パラフィン系／ナフテン系混合物］、「エクソール  Ｄ−３０、Ｄ−４０、Ｄ−６０もしくはＤ−７０」［エクソン化学（株）製品；パラフィン系／ナフテン系混合物］または「アイソパー  Ｃ、Ｅ、ＧもしくはＨ」［エクソン化学（株）製の、イソパラフィン系溶剤の商品名］などをはじめ、さらには、ｎ−ヘキサンまたはｎ−ヘプタンなどであるとか、
【００７５】
あるいは他の汎用の溶剤類、たとえば、トルエン、キシレンまたは「ソルベッソ１００もしくは１５０」（エクソン社製の、芳香族炭化水素系溶剤の商品名）の如き、各種の芳香族炭化水素系溶剤類であるとか、メタノール、エタノール、ｎ−プロパノール、ｉｓｏ−プロパノール、ｎ−ブタノールまたはｉｓｏ−ブタノールの如き、各種のアルコール系溶剤類であるとか、
【００７６】
さらには、酢酸エチル、酢酸ｎ−ブチルもしくはセロソルブアセテートの如き、各種のエステル系溶剤類；またはメチルエチルケトンもしくはメチルイソブチルケトンの如き、各種のケトン系溶剤類；あるいは「ＥＥＰ」（米国イーストマン・コダック社製品）もしくはブチルセロソルブの如き、各種のエーテル系溶剤類もまた、併用することが出来るのは、勿論である。
【００７７】
ここにおいて、本発明において用いられる、架橋剤成分（硬化剤成分）の一つである、前記したポリイソシアネート化合物としては、一般的には、少なくとも一分子当たり２個イソシアネート基を有する化合物が用いられるが、それらのうちでも特に代表的なもののみを例示するにとどめれば、トリレンジイソシアネート、キシリレンジイソシアネートもしくはジフェニルメタンジイソシアネートの如き、各種の芳香族ジイソシアネート類；テトラメチレンジイソシアネート、ヘキサメチレンジイソシアネートもしくはトリメチルヘキサンジイソシアネートの如き、各種の脂肪族ジイソシアネート類；
【００７８】
イソホロンジイソシアネート、メチルシクロヘキサン−２，４−（ないしは−２，６−）ジイソシアネート、４，４’−メチレンビス（シクロヘキシルイソシアネート）もしくは１，３−ジ（イソシアネートメチル）シクロヘキサンの如き、各種の脂環式ジイソシアネート類；あるいは此等の各イソシアネート化合物と、多価アルコール類、イソシアネート基と反応性を有する低分子量のポリエステル樹脂（油変性含む）もしくは水との付加物、またはビウレット体、さらには、上掲したような各種のジイソシアネート同志の重合体などのポリイソシアネート化合物などである。
【００７９】
つまり、上記した、少なくとも一分子当たり２個のイソシアネート基を有する化合物としては、いずれの種類のものでも使用できるという可能性こそあるものの、前掲したような種々の溶剤類、すなわち、脂肪族炭化水素系溶剤などのような、特定の溶剤類に対して、溶解性が充分ではないというような溶剤類を用いる場合には、本発明に係る、それぞれ、非水ディスパージョン樹脂組成物あるいは塗料用組成物との配合時において、分離などのトラブル発生の要因となり得る。
【００８０】
こうしたトラブルの防止のためには、炭化水素系溶剤類に対する溶解性を充分に備えた形の化合物を使用するということが望ましい。
【００８１】
前記したような、一分子中に２個以上のイソシアネート基を有する化合物〔以下、（Ｃ）とも表記する。〕として特に代表的なもののみを例示するにとどめれば、特開昭６１−７２０１３号、特開平４−１３０１２４号、特開平４−１３２７２０号または特開平４−１３２７８２号公報などに開示されているようなものであり、当該イソシアネート基含有化合物、つまり、当該ポリイソシアネート化合物（Ｃ）の市場品として特に代表的なもののみを例示するにとどめれば、
【００８２】
「バーノック  ＤＮ−９９０、ＤＮ−９９０Ｓ、ＤＮ−９９１、ＤＮ−９９１ＳもしくはＤＮ−９９２」［大日本インキ化学工業（株）製品］、「ディスモジュール  Ｚ−４３７０」［住友バイエルウレタン（株）製品］または「デュラネート  ＴＨＡ−１００」［旭化成工業（株）製品］などであるが、勿論、これらのもののみに、決して、限定されるというようなものではない。
【００８３】
当該ポリイソシアネート化合物（Ｃ）の使用量としては、ＯＨ基／ＮＣＯ基なる当量比が約１．０／０．５〜約１．０／２．０というような範囲内にあるのが適切である。
【００８４】
この当量比にあって、ＯＨ基の１当量に対して、ＮＣＯ基が約０．５当量未満であるというような場合には、所望の塗膜性能が得られ難くなり易いし、一方、ＮＣＯ基が約２．０当量を超えるような場合には、塗膜の形成時点で以て発泡したり、乾燥性が低下したりするようにもなり易いので、いずれの場合も好ましくない。
【００８５】
さらに、本発明においては、必要に応じて、ウレタン化反応の反応促進剤を、慣用量、用いるということによって、とりわけ、塗膜の硬化性などを向上化せしめることも出来るが、こうしたウレタン化反応促進剤として特に代表的なるもののみを例示するにとどめるならば、オクチル酸錫、ジブチル錫ジラウレートもしくはナフテン酸コバルトの如き、各種の有機金属化合物；トリエチレンジアミン、Ｎ−メチルモルフォリンもしくはジアザビシクロウンデカンの如き、各種のアミン化合物；または燐酸モノブチルもしくはモノブチルフタレートの如き、各種の酸性化合物などである。
【００８６】
斯かるウレタン化反応促進剤は、配合によるまでもなく、前記ビニル系（共）重合体自体の、そのような機能を持たせるということも出来る処から、こうした（共）重合体の分子鎖中に、直接、導入せしめるというような方法によってもよいが、そうした場合には、モノ［β−ヒドロキシルエチル（メタ）アクリレート］アシッドホスフェートの如き、各種の燐原子含有ビニルモノマー類；またはジメチルアミノエチル（メタ）アクリレートの如き、各種の塩基性窒素原子含有ビニルモノマー類を用いて、公知慣用の種々の方法により、当該（共）重合体中に共重合反応せしめるようにすればよい。
【００８７】
そして、本発明に係る、それぞれ、非水ディスパージョン樹脂組成物ならびに非水ディスパージョン型樹脂（ＮＡＤ樹脂）を用いた塗料組成物の、ポリイソシネート硬化剤との硬化方法としては、通常、常温乾燥ないしは強制乾燥または焼き付け法などが利用し適用することが出来る。
【００８８】
また、該ＮＡＤ樹脂用の硬化剤成分として使用される、前記したアミノ樹脂類に関しては、とりわけ、ＮＡＤ樹脂／アミノ樹脂類なる重量部比が、約９０〜約６０／約１０〜約４０の範囲内となるようにして、当該アミノ樹脂類を配合せしめた形の塗料組成物の使用が適切である。
【００８９】
ここにおいて、当該アミノ樹脂類として特に代表的なるもののみを例示するにとどめるならば、アルキル化メラミン樹脂類、アルキル化尿素樹脂類、アルキル化尿素・メラミン共縮合樹脂類またはアルキル化ベンゾグアナミン樹脂類などであるが、本発明に係る、それぞれ、非水ディスパージョン型樹脂（ＮＡＤ樹脂）あるいは非水ディスパージョン樹脂組成物を、特に、塗料として利用し適用するという場合における、就中、塗膜の、とりわけ、耐候性ならびにＮＡＤ樹脂との混合性などの面からは、ミネラルターペン・トレランスが、少なくとも３００％であるようなアルキル化メラミン樹脂類の使用が望ましい処ではあるけれども、
【００９０】
いずれにしろ、得られる塗料用樹脂組成物（塗料組成物）が、分離してしまうというトラブルなどが発生しないというためにも、硬化剤の、炭化水素系溶剤類に対する溶解性を、充分に確認してから、その上で、使用するというようにする方が望ましい、ということになる。
【００９１】
そして、当該アミノ樹脂類の市場品として特に代表的なもののみを例示するにとどめれば、「スーパーベッカミン  Ｌ−１２５−６０、Ｌ−１２１−６０、Ｇ−８２１−６０、Ｌ−１２７−７５ＢもしくはＬ−１１７−６０」［大日本インキ化学工業（株）製品］などである。
【００９２】
さらに、本発明に係る、それぞれ、ＮＡＤ樹脂、ＮＡＤ樹脂組成物ならびに該ＮＡＤ樹脂を用いた塗料組成物の硬化方法としては、とりわけ、焼き付け法によるのが適切であり、通常においては、此の焼き付け法が利用し適用される。
【００９３】
上述した塗料設計時に、顔料分散剤類、レベリング剤類、紫外線吸収剤類、光安定化剤類または硬化促進剤類などのような、通常、当業界で公知慣用となっている、種々の塗料用添加剤類を、その要求レベルに合わせて、使用することが出来るということは、言うまでもない。
【００９４】
さらには、本発明の非水ディスパージョン樹脂に相溶し、しかも、其処に使用されているような溶剤類に可溶なるものであれば、性能を改良するという目的で以て、可塑剤類をはじめとして、たとえば、アクリル系共重合体類、繊維素系化合物類、アクリル化アルキド樹脂類、アルキド樹脂類、シリコン樹脂類、フッ素樹脂類またはエポキシ樹脂類などのような、その他の種々の樹脂類を、適宜、併用することも出来るが、その際にも、本発明の目的を逸脱しない範囲内で、あるいは本発明の効果を損ねないという範囲内で、上掲したような、此等の種々の樹脂類を使用するということが肝要であることは、言うまでもない。
【００９５】
また、本発明に係るＮＡＤ樹脂は、顔料類と混合して練肉したり、分散顔料類や加工顔料類などと混合せしめるということによって、いわゆるエナメル塗料として使用することが出来るし、アルミペーストなどと混合せしめるというこよによって、いわゆるメタリック塗料としても使用することが出来るし、あるいは顔料類を使用しないで、いわゆるクリヤー塗料としても使用することが出来る。
【００９６】
ここにおいて、使用され得る顔料としては、従来型の艶消し塗料を得るためには、酸化チタン、カーボンブラック、弁柄またはフタロシアニンブルーなどのような、各種の着色顔料に、多量の炭酸カルシウム、タルク、珪石粉または沈降性硫酸バリウムなどのような、各種の体質顔料を配合せしめて、顔料重量濃度（ＰＷＣ）を、大約５５％以上にするというような方法が、一般的ではあったが、
【００９７】
本発明に係る、それぞれ、ＮＡＤ樹脂、ＮＡＤ樹脂組成物ならびに塗料組成物を使用するということにするならば、体質顔料は、全く、あるいは殆ど使用しないで、しかも、此のＰＷＣは５５％未満で以て、艶消し塗料を設計できるという処に、一つの大きな特徴がある。
【００９８】
その際に、顔料分散剤類、レベリング剤類、紫外線吸収剤類、光安定化剤類または硬化促進剤類などのような、通常、当業界で公知慣用となっている、種々の塗料用添加剤類を、その要求レベルに合わせて、使用することが出来るということは、言うまでもない。
【００９９】
得られた塗料の塗装法としては、一般には、エアースプレー法、静電塗装法あるいはロールコーター法などが用いられるが、必要に応じて、刷毛またはローラーなどの、公知慣用の種々の手段をも利用し適用するということが出来るのは、当然である。
【０１００】
かくして得られる、本発明に係るＮＡＤ樹脂、ＮＡＤ樹脂組成物ならびに塗料組成物は、低顔料濃度においても、光沢が低く、艶消し塗料用バインダーとして最適であるという処から、これらの個々の単独で以て、つまり、本発明に係る、それぞれ、ＮＡＤ樹脂、ＮＡＤ樹脂組成物ならびに塗料組成物を、そのままに、艶消し塗料を調製し、さらに、従来型の艶有り塗料とのブレンドより、所望の艶を自由にコントロールできるという、新規にして有用なる、実用性の高いものであるということが出来よう。
【０１０１】
ここにおいて、本発明に係るＮＡＤ樹脂あるいはＮＡＤ樹脂組成物を、特に、塗料として利用し適用するという場合には、種々の被塗物基材が用いられるが、そうした被塗物基材として特に代表的なもののみを例示するにとどめれば、アルミニウム、銅、ステンレス・スチール、クロム・メッキ、トタン板またはブリキ板の如き、各種の金属素材または金属製品類；あるいは瓦類；ガラス類；または各種の無機質建材類などであり、
【０１０２】
具体的には、自動車車体または自動車（用）部品類、二輪車または二輪車（用）部品類などをはじめ、さらには、門扉またはフェンス類の如き、各種の建材類；アルミサッシ類の如き、各種の建築内外装用資材類；あるいはアルミホイルなどのような種々の鉄ないしは非鉄金属類の諸素材ないしは諸製品類などである。
【０１０３】
【実施例】
次に、本発明を、参考例、実施例および比較例により、一層、具体的に説明することにするが、本発明は、決して、これらの例のみに限定され、制限されるものではない。以下において、部および％は、特に断りの無い限り、すべて重量基準であるものとする。
【０１０４】
参考例１（標準となるＮＡＤの調製例）
【０１０５】
分散安定剤の調製工程：
【０１０６】
攪拌装置、温度計、冷却管および窒素ガス導入管を備えた４ツ口フラスコに、「ＬＡＷＳ」（シェル社製の、脂肪族炭化水素系が約７０％なる炭化水素系溶剤の商品名）の５００部仕込んで、１００℃にまで昇温した。
【０１０７】
次いで、ここへ、スチレン（Ｓｔ）の３７０部、ｉｓｏ−ブチルメタクリレート（ＩＢＭＡ）の４００部、２−エチルヘキシルアクリレート（２ＥＨＡ）の１７５部、２−ヒドロキシエチルメタクリレート（β−ＨＥＭＡ）の５０部およびメタクリル酸（ＭＡＡ）の５部と、「ＬＡＷＳ」の５００部と、ベンゾイルパーオキシド（ＢＰＯ）の１０部とからなる混合物を、４時間に亘って滴下した。
【０１０８】
滴下終了後も、同温で、８時間のあいだ反応させて、不揮発分（ないしは固形分含有率：ＮＶ）が５０．０％で、２５℃におけるガードナー粘度（以下同様）がＸで、かつ、酸価（ＡＮ）が２．０なる、分散安定剤となる、透明なアクリル共重合体の溶液を得た。以下、これを（Ａ−１）と略記する。
【０１０９】
ＮＡＤの調製工程：
【０１１０】
別の４ツ口フラスコに、先の分散安定剤の調製工程で以て得られたアクリル共重合体溶液（Ａ−１）の６００部（固形分で以て、３００部；以下同様）を仕込んで、１００℃にまで昇温した。
【０１１１】
次いで、ここへ、メチルメタクリレート（ＭＭＡ）の４６５部、エチルアクリレート（ＥＡ）の１３０部およびβ−ＨＥＭＡの１０５部からなる混合物（つまり、モノマー類の合計が７００部で、かつ、ＳＰ値が９．２５なるもの）と、「ＬＡＷＳ」の７００部と、ＢＰＯの７部とを、４時間に亘って滴下した。
【０１１２】
しかるのち、同温で、８時間のあいだ反応させて、分散粒子／分散安定剤が７／３なる重量部比（つまり、２．３３；以下同様）であって、不揮発分が５０．０％で、粘度がＵ−Ｖで、酸価が２．０で、かつ、固形分の水酸基価が５１．８なる、乳白色のＮＡＤ樹脂の溶液を得た。以下、これを（Ｎ−１）と略記する。
【０１１３】
参考例２（同上）
【０１１４】
分散安定剤の調製工程：
【０１１５】
攪拌装置、温度計、冷却管および窒素ガス導入管を備えた４ツ口フラスコに、「アイソパーＥ」の４００部およびｎ−ブタノールの１００部を仕込んで、１００℃にまで昇温した。
【０１１６】
次いで、ここへ、Ｓｔの３７０部、ｔｅｒｔ−ブチルメタクリレート（ＴＢＭＡ）の４００部、２ＥＨＡの１７５部、β−ＨＥＭＡの５０部およびＭＡＡの５部からなる混合物と、「アイソパーＥ」の４００部およびｎ−ブタノールの１００部と、ＢＰＯの１０部とを、４時間に亘って滴下した。
【０１１７】
滴下終了後も、同温で、８時間のあいだ反応させて、不揮発分が５０．０％で、粘度がＳ−Ｔで、かつ、酸価が２．０なる、分散安定剤となる、透明なアクリル共重合体の溶液を得た。以下、これを（Ａ−２）と略記する。
【０１１８】
ＮＡＤの調製工程：
【０１１９】
別の４ツ口フラスコに、先の分散安定剤の調製工程で以て得られた、アクリル共重合体溶液（Ａ−２）の６００部（固形分で以て、３００部に相当）を仕込んで、１００℃にまで昇温した。
【０１２０】
次いで、ここへ、ＭＭＡの３１５部、ＥＡの２８０部およびβ−ＨＥＭＡの１０５部からなる混合物（つまり、モノマー類の合計が７００部で、かつ、ＳＰ値が９．１６なるもの）と、「アイソパーＥ」の５６０部およびｎ−ブタノールの１４０部と、ＢＰＯの７部とを、４時間に亘って滴下した。
【０１２１】
滴下終了後も、同温で、８時間のあいだ反応させて、分散粒子／分散安定剤が７／３なる重量部比（つまり、２．３３）であって、不揮発分が５０．０％で、粘度がＵで、酸価が２．０で、かつ、固形分の水酸基価が５１．８なる、乳白色のＮＡＤ樹脂の溶液を得た。以下、これを（Ｎ−２）と略記する。
【０１２２】
参考例３（同上）
【０１２３】
分散安定剤の調製工程：
【０１２４】
攪拌装置、温度計、冷却管および窒素ガス導入管を備えた４ツ口フラスコに、「ＬＡＷＳ」の５００部仕込んで、１００℃にまで昇温した。
【０１２５】
次いで、ここへ、Ｓｔの３７０部、ｉｓｏ−ブチルメタクリレート（ＩＢＭＡ）の４００部、２ＥＨＡの２２５部およびＭＡＡの５部と、「ＬＡＷＳ」の５００部と、ＢＰＯの１０部とからなる混合物を、４時間に亘って滴下した。
【０１２６】
滴下終了後も、同温で、８時間のあいだ反応させて、不揮発分（ないしは固形分含有率：ＮＶ）が５０．０％で、２５℃におけるガードナー粘度（以下同様）がＴ−Ｕで、かつ、酸価（ＡＮ）が２．０なる、分散安定剤となる、透明なアクリル共重合体の溶液を得た。以下、これを（Ａ−３）と略記する。
【０１２７】
ＮＡＤの調製工程：
【０１２８】
別の４ツ口フラスコに、先の分散安定剤の調製工程で以て得られたアクリル共重合体溶液（Ａ−３）の６００部（固形分で以て、３００部；以下同様）を仕込んで、１００℃にまで昇温した。
【０１２９】
次いで、ここへ、ＭＭＡの４６５部およびＥＡの２３５部からなる混合物（つまり、モノマー類の合計が７００部で、かつ、ＳＰ値が９．０９なるもの）と、「ＬＡＷＳ」の７００部と、ＢＰＯの７部とを、４時間に亘って滴下した。
【０１３０】
しかるのち、同温で、８時間のあいだ反応させて、分散粒子／分散安定剤が７／３なる重量部比（つまり、２．３３；以下同様）であって、不揮発分が５０．０％で、粘度がＳ−Ｔで、かつ、酸価が２．０なる、乳白色の、ＮＡＤ樹脂の溶液を得た。以下、これを（Ｎ−３）と略記する。
【０１３１】
参考例４（同上）
参考例１の分散安定剤の調製工程で以て得られた、アクリル共重合体溶液（Ａ−１）の６００部（固形分で以て、３００部に相当）と、無水マレイン酸の１部とを、攪拌装置、温度計、冷却管および窒素ガス導入管を備えた４ツ口フラスコに仕込んで、１００℃にまで昇温して、２時間のあいだ付加反応をせしめた。
【０１３２】
次いで、ここへ、ＭＭＡの４６４部、ＥＡの１３０部およびβ−ＨＥＭＡの１０５部からなる混合物（つまり、モノマー類の合計が、無水マレイン酸を含め、７００部で、かつ、ＳＰ値が９．２５なるもの）と、「ＬＡＷＳ」の７００部と、ＢＰＯの７部とを、４時間に亘って滴下した。
【０１３３】
滴下終了後も、同温で、８時間のあいだ反応させて、分散粒子／分散安定剤が７／３なる重量部比（つまり、２．３３）であって、しかも、不揮発分が５０．０％で、粘度がＹ−Ｚ  で、酸価が２．０で、かつ、固形分の水酸基価が５１．８なる、乳白色の樹脂溶液を得た。以下、これを（Ｎ−４）と略記する。
【０１３４】
【表１】
0003617658.tif 000002
【０１３５】
【表２】
0003617658.tif 000003
【０１３６】
【表３】
0003617658.tif 000004
【０１３７】
《第１表の脚注》
Ｖｉｓ……………………２５℃におけるガードナー粘度の略記
【０１３８】
【表４】
0003617658.tif 000005
【０１３９】
【表５】
0003617658.tif 000006
【０１４０】
《第２表の脚注》
「Ｃ／Ｓ  比」………「分散粒子／分散安定剤」なる両成分の固形分存在比率を意味している。
【０１４１】
参考例５（同上）
参考例３の分散安定剤の調製工程で以て得られた、アクリル共重合体溶液（Ａ−３）の６００部（固形分で以て、３００部に相当）を、攪拌装置、温度計、冷却管および窒素ガス導入管を備えた４ツ口フラスコに仕込んで、１００℃にまで昇温して、２時間のあいだ付加反応をせしめた。
【０１４２】
次いで、ここへ、ＭＭＡの２８０部、ＥＡの３１０部およびｎ−ブチルアクリレートの１１０部からなる混合物（つまり、モノマー類の合計が７００部で、かつ、ＳＰ値が８．９５なるもの）と、「ＬＡＷＳ」の７００部と、ＢＰＯの７部とを、４時間に亘って滴下した。
【０１４３】
滴下終了後も、同温で、８時間のあいだ反応させて、分散粒子／分散安定剤が７／３なる重量部比（つまり、２．３３）であって、しかも、不揮発分が５０．０％で、粘度がＹで、かつ、酸価が２．０なる、乳白色のＮＡＤ樹脂溶液を得た。以下、これを（Ｎ−５）と略記する。
【０１４４】
参考例６（同上）
参考例１の分散安定剤の調製工程で以て得られた、アクリル共重合体溶液（Ａ−１）の６００部（固形分で以て、３００部に相当）を、攪拌装置、温度計、冷却管および窒素ガス導入管を備えた４ツ口フラスコに仕込んで、１００℃にまで昇温して、２時間のあいだ付加反応をせしめた。
【０１４５】
次いで、ここへ、ＭＭＡの２１７部、ＥＡの１０５部、ｎ−ブチルアクリレートの３０８部およびβ−ＨＥＭＡの７０部からなる混合物（つまり、モノマー類の合計が７００部で、かつ、ＳＰ値が８．９７なるもの）と、「ＬＡＷＳ」の７００部と、ＢＰＯの７部とを、４時間に亘って滴下した。
【０１４６】
滴下終了後も、同温で、８時間のあいだ反応させて、分散粒子／分散安定剤が７／３なる重量部比（つまり、２．３３）であって、しかも、不揮発分が５０．０％で、粘度がＸ−Ｙ  で、酸価が２．０で、かつ、固形分の水酸基価が３６．７なる、乳白色のＮＡＤ樹脂溶液を得た。以下、これを（Ｎ−６）と略記する。
【０１４７】
【表６】
0003617658.tif 000007
【０１４８】
【表７】
0003617658.tif 000008
【０１４９】
【表８】
0003617658.tif 000009
【０１５０】
【表９】
0003617658.tif 000010
【０１５１】
実施例１
参考例１で得られたアクリル共重合体溶液（Ａ−１）の３６部と、「タイペーク  ＣＲ−９３」［石原産業（株）製の、酸化チタンの商品名］の４０部を、サンドミルにて分散せしめ、１０マイクロ・メーター（μｍ）以下となるまで潰して、白ミルベース塗料を得た。以下、これを（ＷＢ−１）と略記する。
【０１５２】
次いで、此の白ミルベース塗料に、参考例１で得られたＮＡＤ樹脂（Ｎ−１）の８４部を添加せしめることによって、白塗料を得た。以下、これを（Ｗ−１）と略記する。
【０１５３】
さらに、此の白塗料に、イソシアネート硬化剤「バーノック  ＤＮ−９９０」［大日本インキ化学工業（株）製の、弱溶剤可溶型ポリイソシアネート化合物の商品名］の１４．８部（ＯＨ／ＮＣＯ＝１．０当量比）を添加し、軟鋼板および市販スレート板上にスプレー塗装せしめ、常温で、１週間のあいだ乾燥せしめたのちに、塗膜諸性能の評価判定を行なった。
【０１５４】
実施例２
実施例１と同様にして得られた白ミルベース塗料（ＷＢ−１）に、参考例４で得られたＮＡＤ樹脂（Ｎ−４）を８４部添加せしめることによって、白塗料を得た。以下、これを（Ｗ−２）と略記する。
【０１５５】
さらに、此の白塗料に、イソシアネート硬化剤「バーノック  ＤＮ−９９０」の１４．８部（ＯＨ／ＮＣＯ＝１．０当量比）を添加せしめ、軟鋼板および市販スレート板上にスプレー塗装せしめ、常温で、１週間のあいだ乾燥せしめたのちに、塗膜諸性能の評価判定を行なった。
【０１５６】
実施例３
参考例２で得られたアクリル共重合体溶液（Ａ−２）の３６部と、「タイペーク  ＣＲ−９３」の４０部とを、サンドミルにて分散せしめ、１０μｍ以下となるまで潰して、白ミルベース塗料を得た。以下、これを（ＷＢ−２）と略記することにする。
【０１５７】
次いで、此の白ミルベース塗料に、参考例２で得られたＮＡＤ樹脂（Ｎ−２）の８４部を添加せしめることによって、白塗料を得た。以下、これを（Ｗ−３）と略記する。
【０１５８】
さらに、此の白塗料に、該ＮＡＤ塗料用の硬化剤としての「スーパーベッカミン  Ｌ−１１７−６０」の３３．３部を、つまり、アクリル・ポリオール／アミノ樹脂の固形分比が７５／２５となるように配合せしめ、「ＬＡＷＳ」／「アイソパーＥ」／トルエン／酢酸ｎ−ブチル＝３０／４０／２０／１０（重量部比；以下同様）なる組成の混合溶剤たる、焼き付け用シンナーで以て希釈せしめて、軟鋼板上にスプレー塗装せしめ、乾燥機で以て、１４０℃で、３０分間のあいだ乾燥せしめてから、塗膜諸性能の評価判定を行なった。
【０１６０】
次いで、此の白ミルベース塗料に、参考例１で得られたＮＡＤ樹脂（Ｎ−３）の８４部を添加せしめることによって、白塗料を得た。以下、これを（Ｗ−４）と略記する。
【０１６１】
しかるのち、此の白塗料を、軟鋼板および市販スレート板上にスプレー塗装せしめてから、常温で、１週間のあいだ乾燥せしめたのちに、塗膜諸性能の評価判定を行なった。
【０１６２】
実施例５
参考例１で得られたアクリル共重合体溶液（Ａ−１）の３６部と、「タイペーク  ＣＲ−９３」の４０部とを、サンドミルにより分散せしめ、１０μｍ以下となるまで潰して得られた白ミルベース塗料（ＷＢ−１）に、参考例１で得られたアクリル共重合体溶液（Ａ−１）の８４部を添加せしめることによって、白塗料を得た。以下、これを（Ｗ−５）（つまり、溶剤可溶型白エナメル）と略記することにする。
【０１６３】
次いで、此の（Ｗ−５）の５０部と、実施例１で得られたＮＡＤ白エナメル（Ｗ−１）の５０部とを混合せしめることによって、半艶消し塗料を得た。以下、これを（Ｗ−６）と略記する。
【０１６４】
さらに、此の半艶消し塗料に、イソシアネート硬化剤「バーノック  ＤＮ−９９０の１０．０部（ＯＨ／ＮＣＯ＝１．０当量比）を添加せしめ、軟鋼板および市販スレート板上にスプレー塗装せしめ、常温で、１週間のあいだ乾燥せしめてから、塗膜諸性能ないしは諸特性の評価判定を行なった。
【０１６５】
比較例１
参考例３で得られたアクリル共重合体溶液（Ａ−３）の３６部と、「タイペーク  ＣＲ−９３」の４０部とを、サンドミルにより分散せしめ、１０μｍ以下となるまで潰して得られた白ミルベース塗料（ＷＢ−３）に、参考例５で得られたＮＡＤ樹脂（Ｎ−５）の８４部を添加せしめることによって、白塗料を得た。以下、これを（Ｗ−７）と略記する。
【０１６６】
次いで、此の白塗料を、軟鋼板および市販スレート板上にスプレー塗装せしめ、常温で、１週間のあいだ乾燥せしめてから、塗膜諸性能ないしは諸特性の評価判定を行なった。
【０１６７】
比較例２
参考例１で得られたアクリル共重合体溶液（Ａ−１）の３６部と、「タイペーク  ＣＲ−９３」の４０部とを、サンドミルにより分散せしめ、１０μｍ以下となるまで潰して得られた白ミルベース塗料（ＷＢ−１）に、参考例６で得られたＮＡＤ樹脂（Ｎ−６）の８４部を添加せしめることによって、白塗料を得た。以下、これを（Ｗ−８）と略記する。
【０１６８】
さらに、此の白塗料に、イソシアネート硬化剤「バーノック  ＤＮ−９９０」の１１．１部（ＯＨ／ＮＣＯ＝１．０当量比）を添加せしめ、軟鋼板および市販スレート板上にスプレー塗装せしめ、常温で、１週間のあいだ乾燥せしめてから、塗膜諸性能の評価判定を行なった。
【０１６９】
比較例３
参考例１で得られたアクリル共重合体溶液（Ａ−１）の１２部と、「タイペーク  ＣＲ−９３」の３０部／炭酸カルシウムＮＳ−１００の２０部／タルク粉の３０部なる割合の各成分とを、サンドミルにより分散せしめ、１０μｍ以下となるまで潰して、白ミルベース塗料を得た。以下、これを（ＷＢ−４）と略記することにする。
【０１７０】
次いで、此の白ミルベース塗料に、参考例１で得られたＮＡＤ樹脂（Ｎ−１）の２８部を添加せしめることによって、白艶消し塗料を得た。以下、これを（Ｗ−９）と略記する。
【０１７１】
さらに、此の白艶消し塗料に、イソシアネート硬化剤「バーノック  ＤＮ−９９０」の４．９部（ＯＨ／ＮＣＯ＝１．０当量比）を添加せしめ、軟鋼板および市販スレート板上にスプレー塗装せしめ、常温で、１週間のあいだ乾燥せしめてから、塗膜諸性能の評価判定を行なった。
【０１７２】
比較例４
参考例２得られたアクリル共重合体溶液（Ａ−２）の１２部と、「タイペーク ＣＲ−９３」の３０部／炭酸カルシウム「ＮＳ−１００」の２０部／タルク粉の３０部なる割合の各成分とを、サンドミルにより分散せしめ、１０μｍ以下となるまで潰して、白ミルベース塗料を得た。以下、これを（ＷＢ−５）と略記する。
【０１７３】
次いで、此の白ミルベース塗料に、参考例２で得られたＮＡＤ樹脂（Ｎ−２）の２８部を添加せしめることによって、白艶消し塗料を得た。以下、これを（Ｗ−１０）と略記する。
【０１７４】
さらに、此の白艶消し塗料に、硬化剤としての「スーパーベッカミン  Ｌ−１１７−６０」の１１．１部を、つまり、アクリル・ポリオール／アミノ樹脂の固形分比が７５／２５となるように配合せしめ、「ＬＡＷＳ」／「アイソパーＥ」／トルエン／酢酸ｎ−ブチル＝３０／４０／２０／１０（重量部比）なる組成の混合溶剤たる、焼き付け用シンナーで以て希釈せしめて、軟鋼板上にスプレー塗装せしめ、乾燥機で以て、１４０℃で、３０分間のあいだ乾燥せしめてから、塗膜諸性能の評価判定を行なった。
【０１７５】
比較例５
参考例３で得られたアクリル共重合体溶液（Ａ−３）の１２部と、「タイペーク  ＣＲ−９３」の３０部／炭酸カルシウムＮＳ−１００の２０部／タルク粉の３０部なる割合の各成分とを、サンドミルにより分散せしめ、１０μｍ以下となるまで潰して、白ミルベース塗料を得た。以下、これを（ＷＢ−６）と略記することにする。
【０１７６】
次いで、此の白ミルベース塗料に、参考例３で得られたＮＡＤ樹脂（Ｎ−３）の２８部を添加せしめることによって、白艶消し塗料を得た。以下、これを（Ｗ−１１）と略記する。
【０１７７】
しかるのち、此の白艶消し塗料を、軟鋼板および市販スレート板上にスプレー塗装せしめ、常温で、１週間のあいだ乾燥せしめてから、塗膜諸性能の評価判定を行なった。
【０１７８】
比較例６
実施例５で得られた艶あり塗料（Ｗ−５）（つまり、溶剤可溶型白エナメル）の５０部と、比較例３で得られたＮＡＤ艶消し塗料（Ｗ−９）の５０部とを混合せしめることによって、半艶消し塗料を得た。以下、これを（Ｗ−１２）と略記する。
【０１７９】
さらに、此の半艶消し塗料（Ｗ−１２）に、イソシアネート系硬化剤「バーノック  ＤＮ−９９０」の５．８部（つまり、ＯＨ／ＮＣＯ＝１．０当量比となっている。）を添加し、軟鋼板ならびびに市販スレート板上に、各別に、スプレー塗装せしめ、常温で、１週間のあいだ乾燥せしめたのちに、塗膜諸性能の評価判定を行なった。
【０１８０】
上述した、これらの評価判定の結果を、まとめて、第５表ならびに第６表に示す。
【０１８１】
【表１０】
0003617658.tif 000011
【０１８２】
【表１１】
0003617658.tif 000012
【０１８３】
《第５表の脚注》
１）  デュポン式衝撃試験。５００ｇ・１／２ｉｎｃｈ。
【０１８４】
２）  １ｍｍ角。Ｘ／１００。
【０１８５】
３）  ラビングテスター。キシレンにて２Ｋｇ×１００回以上を良好、１００回未満を不良と判定。
【０１８６】
４）  赤マジック２時間後、石油ベンジン／エタノール＝１／１混合      溶剤にてふき取り。マジック痕跡がなければ良好、明確に残っ      ていれば不良と判定。
【０１８７】
５）  ５％硫酸水溶液４８時間後の外観。変色、ブリスタ、剥離など外    観異常がなければ良好、あれば不良と判定。
【０１８８】
６）  サンシャイン・ウェザオメータ１５００時間後のチョーキング。
チョーキングが認められなければ良好、認められれば不良と      判定。
【０１８９】
７）  水道水７日浸漬後の塗膜外観変化。変色、ブリスタ、剥離など外    観異常がなければ良好、あれば不良と判定。
【０１９０】
８）  飽和水酸化カルシウム水溶液７日浸漬後の塗膜外観変化。変色、    ブリスタ、剥離など外観異常がなければ良好、あれば不良と判定。
【０１９１】
９）  初期粘度９０ＫＵの塗料が５０℃×２週間後、１００ＫＵ未満      なら良好、１００ＫＵ以上もしくは分離しているなら不良と判      定。
【０１９２】
【表１２】
0003617658.tif 000013
【０１９３】
【表１３】
0003617658.tif 000014
【０１９４】
《第６表の脚注》
「スレ」……………………「スレート」の略記
【０１９５】
このように、本発明に係わる非水ディスパージョン型樹脂も、さらには、該非水ディスパージョン型樹脂からなる非水ディスパージョン樹脂組成物も、共に、低顔料濃度で以て、良好なる艶消し塗料を与える。そして、それらのを架橋させるということによって、とりわけ、耐溶剤性、耐汚染性ならびに耐水性などのような諸塗膜性能、就中、耐候性などが非常に良好なる塗膜が得られる。
【０１９６】
【発明の効果】
以上のように、本発明に係わる樹脂組成物は、それ自体、単独で以て、あるいは硬化剤のみを配合した形のクリヤー塗料で以て、被塗物基材の表面の艶を消すというためにも用いることが出来るが、さらに、該樹脂組成物の利用ないしは適用によれば、従来においては、達成することが難しかった、低顔料濃度で、しかも、塗膜外観の良好なる艶消し塗料組成物を、容易に得ることが出来るということであるし、加えて、該塗料組成物の保存安定性は、従来型の高顔料濃度の艶消し塗料よりも一層、良好であるということである。
【０１９７】
また、これらの、それぞれ、樹脂組成物または塗料組成物を、硬化剤により架橋せしめるということによって、とりわけ、耐溶剤性、耐汚染性ならびに耐水性などの諸塗膜性能、就中、耐候性などが非常に良好なる塗膜が得られる処から、本発明は、産業上、非常に有用なものであると言い得よう。
【０１９８】
さらに、かくして得られる低顔料濃度の艶消し塗料と、従来型の艶有り塗料とをブレンドせしめるということによって、艶のコントロールが、自由に出来るということも、産業上、有用であると言い得よう。